(57)【要約】【課題】硬化塗布膜層（HC層）及び抗静電気膜層（AS層）等の表面処理層が、製造時に混合黒色染料塗布によって保護膜を形成させることにより製作され、暗い状態において光が漏れるのを抑制して、下方視野角のコントラストを向上させることができる液晶モニターの下方視野角のコントラストを向上させる偏光板を提供することにある。【解決手段】  ポリビニールアルコール樹脂（PVA）の上下両面にそれぞれトリアセテート素材の板（TAC）がラミネート加工されていて、最上層のトリアセテート素材（TAC）の表面には表面処理層が粘着加工されて、さらに、その表面処理層は製造時に混合黒色染料が塗布されて保護膜層が形成される。【選択図】  図４
2005156587.tif 000002
【特許請求の範囲】
【請求項１】
ポリビニールアルコール樹脂（PVA）の上下両面にそれぞれトリアセテート素材の板（TAC）がラミネート加工されていて、最上層のトリアセテート素材（TAC）の表面には表面処理層が粘着加工されて、さらに、その表面処理層は製造時に混合黒色染料が塗布されて保護膜層を形成するという特長を持つ、液晶モニターの下方視野角のコントラストを向上させる偏光板。
【請求項２】
その黒色の染料が油性染料である、請求項１に記載の液晶モニターの下方視野角のコントラストを向上させる偏光板。
【請求項３】
その黒色の油性染料が遊離酸形態のクローム金属錯塩酸性染料である、請求項２に記載の液晶モニターの下方視野角のコントラストを向上させる偏光板。
【請求項４】
その黒色染料が０．００１％〜１％の重量比で、表面処理層素材と混合して塗布することにより製造するという特長を持つ、請求項１に記載の液晶モニターの下方視野角のコントラストを向上させる偏光板。
【請求項５】
その表面処理層が硬化塗布膜保護層（ＨＣ層）である、請求項１に記載の液晶モニターの下方視野角のコントラストを向上させる偏光板。
【請求項６】
その表面処理層が抗静電気保護層（ＡＳ層）である、請求項１に記載の液晶モニターの下方視野角のコントラストを向上させる偏光板。
【発明の詳細な説明】
【技術分野】
【０００１】
本発明は、液晶モニターの下方視野角のコントラストを向上させる偏光板に関する。
【背景技術】
【０００２】
光線を透過、遮蔽する機能を持つ偏光板は、光線の調整機能を持つ液晶と共に、液晶モニター（LCD）の基本エレメントである。この液晶モニターの適用領域も、初期の電子計算機や時計等の小型機器から、ノートブックコンピューター、ワードプロセッサー、液晶投射器、液晶テレビ、カーナビゲーター、室内外用計測機器へと広がっている。
視野角は液晶モニターにとって命とも言えるものである。例えば、図１を参照いただきたい。この図１に示した液晶パネルは、バックライト７の入射光が、偏光板６、ガラス基板層５、インジウム、錫化合物導電層３、分子方向層２、液晶層１の順に通過した後、分子方向層２、インジウム、錫化合物導電層３、カラーろ過シート４、ガラス基板層５、そして、最後に表面処理層を持つ偏光板６から射出される。その出力光は、特定の方向性を持っている。つまり、ほとんどのスクリーンから射出される光は垂直方向である。仮に、非常に傾斜した角度から全部が白の画面を見た時、おそらく黒か、色彩を失ったように見える。これはある特定の場合には役に立つが、大部分の状況においてはけっして必要としない。したがって、液晶モニターの製造メーカーは、多くの時間を費やして液晶モニターの視野角特性を改善してきた。
また、液晶モニター産業は、通常最大視野角を、コントラスト値が少なくとも１０：１の視野角（通常は四つの方向、上／下／左／右）と定義している。そして、コントラストの定義は、明るい状態での透光度（全白）／暗い状態での透光度（全黒）の比較値である。コントラスト値が大きいほどよいモニターとされる。コントラストの問題は陰極射線管（CRT）モニターには発生しない。なぜなら、陰極射線管（CRT）モニターでは全部が真の黒である画面は容易である。しかしながら、液晶モニターではかなり困難である。冷陰極管から構成されるバックライト７はスピーディーにつけたり、消したりすることは難しい。バックライト７は始終ついている状態だからである。全部黒の画面にするためには、液晶モジュールは完全にバックライト７からの光を遮らなければならない。しかしながら、物理上、これらのエレメントが完全にこのような要求を達成することはできず、何らかの光が漏れることになる。
図２を参照いただきたい。これは、従来の偏光板の、厚みが６〜８μmの硬化塗布膜層（HARD  COATING俗にHC層）における、光学測定によって得た下方視野角のコントラスト図である。そして、図３は従来の偏光板の、厚みが６〜８μmの抗静電気膜層（ANTI−STATIC  ELECTRIC俗にAS層）における、光学測定によって得た下方視野角のコントラスト図である。この図からわかるように、HC層偏光板のコントラスト値は６．１で、AS層偏光板のコントラスト値は７．０である。さらに、コントラスト図面２７０の方位角の位置の外縁及びカーブを描いた実線が囲む区域からわかるように、そのHC層及びAS層が囲む区域の範囲は、暗い状態で光が漏れることにより、コントラストが１０以上に達せず、同様に液晶モニターの表示性に影響するため、けっして理想的だとは言えない。
【発明の開示】
【発明が解決しようとする課題】
【０００３】
本発明が解決しようとする課題は、硬化塗布膜層（HC層）及び抗静電気膜層（AS層）等の表面処理層が、製造時に混合黒色染料塗布によって保護膜を形成させることにより製作され、暗い状態において光が漏れるのを抑制して、下方視野角のコントラストを向上させることができる液晶モニターの下方視野角のコントラストを向上させる偏光板を提供することにある。
【課題を解決するための手段】
【０００４】
請求項１に記載の液晶モニターの下方視野角のコントラストを向上させる偏光板は、ポリビニールアルコール樹脂（PVA）の上下両面にそれぞれトリアセテート素材の板（TAC）がラミネート加工されていて、最上層のトリアセテート素材（TAC）の表面には表面処理層が粘着加工されて、さらに、その表面処理層は製造時に混合黒色染料が塗布されて保護膜層を形成するという特長を持つ。
【０００５】
また、請求項２に記載の液晶モニターの下方視野角のコントラストを向上させる偏光板は、上記請求項１において、その黒色の染料が油性染料であることを特徴とする。
【０００６】
さらに、請求項３に記載の液晶モニターの下方視野角のコントラストを向上させる偏光板は、 上記請求項２において、その黒色の油性染料が遊離酸形態のクローム金属錯塩酸性染料であることを特徴とする。。
【０００７】
またさらに、請求項４に記載の液晶モニターの下方視野角のコントラストを向上させる偏光板は、上記請求項１において、 その黒色染料が０．００１％〜１％の重量比で、表面処理層素材と混合して塗布することにより製造するという特長を持つことを特徴とする。
【０００８】
さらにまた、請求項５に記載の液晶モニターの下方視野角のコントラストを向上させる偏光板は、上記請求項１において、 その表面処理層が硬化塗布膜保護層（ＨＣ層）であることを特徴とする。
【０００９】
また、請求項６に記載の液晶モニターの下方視野角のコントラストを向上させる偏光板は、上記請求項１において、 その表面処理層が抗静電気保護層（ＡＳ層）であることを特徴とする。
【発明の効果】
【００１０】
本発明の液晶モニターの下方視野角のコントラストを向上させる偏光板は、その硬化塗布膜層（HC層）及び抗静電気膜層（AS層）等の表面処理層が、製造時に混合黒色染料塗布によって保護膜を形成させることにより製作されるので、暗い状態において光が漏れるのを抑制して、液晶モニターの表示機能を向上させるので、産業上の利用価値が高い。
また、本発明の液晶モニターの下方視野角のコントラストを向上させる偏光板は、液晶モニターの下方視野角のコントラストを改善するために、暗い状態で光が漏れるのを抑制している。本発明の液晶モニターの下方視野角のコントラストを向上させる偏光板は、視野角のコントラスト値の定義によって、研究開発の初歩の基礎理論としている。すなわち、暗い状態での透光度の数値を減少させることにより、コントラスト値を向上させることができるのである。
さらに、本発明の液晶モニターの下方視野角のコントラストを向上させる偏光板は、その硬化塗布膜層（HC層）及び抗静電気膜層（AS層）等の表面処理層が、製造時に混合黒色染料塗布によって保護膜を形成させることにより製作されるので、暗い状態において光が漏れるのを抑制して、下方視野角のコントラストを向上させることができる。
【発明を実施するための最良の形態】
【００１１】
図４を参照いただきたい。本発明の液晶モニターの下方視野角のコントラストを向上させる偏光板の、表面処理層の偏光板６は、ポリビニールアルコール樹脂（PVA）６１の上下両面に、それぞれトリアセテート素材の板（TAC）６２がラミネート加工されている。そして、最上層のトリアセテート素材（TAC）６２の表面には表面処理層５３が粘着加工されている。偏光板６は下方視野角のコントラスト性能を向上させるため、暗い状態で光が漏れる現象を抑制している。その表面処理層６３は製造時に混合黒色染料が塗布されて保護膜層を形成している。
その黒い染料は油性染料で、この黒色油性染料は遊離酸形態のクローム金属を含む錯塩酸性染料である。そして、このタイプのクローム金属錯塩酸性染料は、一個のクローム原子に２個の官能基がついたクローム金属錯塩酸性染料である。ここでは、このクローム金属錯塩酸性染料の染料２RL及び染料BLを例に取っている。図５を参照いただきたい。染料２RL及び染料BLのスペクトル吸収分析図かえわかるように、この染料２RL及び染料BLはどちらも３００〜７００ｎｍの可視光線範囲内で、透光度が非常に低いという特性を持ち、光を吸収する作用を持つ。バックライトから来る光を遮り、暗い状態で光が漏れる現象を抑制する最も理想的な媒介であると言える。
本発明の詳しい実施例は以下の通りである。ただし、これらは例を挙げているに過ぎず、本発明の範囲の全てではない。
【実施例１】
【００１２】
０．００１％〜１％の重量比のクローム金属錯塩酸性染料と硬化塗布膜素材を混合させて塗布し、厚さ６〜８μmのＨＣ層表面処理層を形成させる。その光学測定による、下方視野角コントラスト図は図６に示した通りである。さらに、この図からわかるように、そのコントラスト値は９．２（コントラスト値は１０に非常に近い）で、コントラスト図面の２７０の方位角の位置の外縁とカーブを描いた実線で囲まれた区域は非常に小さくなっている。したがって、暗い状態で光が漏れるという現象を大幅に改善している。このように、偏光板を製造する際に、暗い状態で光が漏れるという現象を抑制しているので、大幅に下方視野角コントラストの性能を向上させることができ、液晶モニターの表示機能を強化させることができる。
【実施例２】
【００１３】
０．００１％〜１％の重量比のクローム金属錯塩酸性染料と抗静電気膜層（ＡＳ層）を混合させて塗布し、厚さ６〜８μmのＨＣ層表面処理層を形成させる。その光学測定による、下方視野角コントラスト図は図７に示した通りである。さらに、この図からわかるように、そのコントラスト値は１０．４（コントラスト値は１０を超えている）で、コントラスト図面には、暗い状態で光が漏れるという現象が見られない。このように、偏光板を製造する際に、暗い状態で光が漏れるという現象を完全に抑制しているので、大幅に下方視野角コントラストの性能を向上させることができ、液晶モニターの表示機能を強化させることができる。
【図面の簡単な説明】
【００１４】
【図１】液晶パネルの断面図である。
【図２】従来の硬化塗布膜層を持つ偏光板の、コントラスト測定図である。
【図３】従来の抗静電気膜層を持つ偏光板の、コントラスト測定図である。
【図４】本発明の偏光板の断面図である。
【図５】含クローム錯塩酸性染料２RL及び染料BLで測定したスペクトル吸収分析図である。
【図６】本発明の、硬化塗布膜層を持つ偏光板の、コントラスト測定図である。
【図７】本発明の、抗静電気膜層を持つ偏光板の、コントラスト測定図である。
【符号の説明】
【００１５】
１    液晶層
２    分子方向層
３    インジウム、錫化合物導電層
４    カラーろ過シート
５    ガラス基板層
６    偏光板
６１  ポリビニールアルコール樹脂
６２  トリアセテート素材
６３  表面処理層
７    バックライト
【図５】
2005156587.tif 000003
【図１】
2005156587.tif 000004
【図２】
2005156587.tif 000005
【図３】
2005156587.tif 000006
【図４】
2005156587.tif 000007
【図６】
2005156587.tif 000008
【図７】
2005156587.tif 000009